СЫРЬЕВАЯ СМЕСЬ ДЛЯ ПРОИЗВОДСТВА КИРПИЧА
RAW MIX FOR BRICK MANUFACTURE

Изобретение относится к промышленности строительных материалов и касается производства керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является снижение температуры обжига керамзита, полученного из сырьевой смеси.
Технический результат достигается тем, что сырьевая смесь для производства керамзита, содержащая глинистое сырье и воду, в качестве глинистого сырья содержит кирпичную глину и дополнительно - торфяную крошку фракции 2-3 мм и соляровое масло при следующем соотношении компонентов, мас.%: глина кирпичная 70,5-76,0; вода 22,0-26,0; торфяная крошка фракции 2-3 мм 1,0-3,0; соляровое масло 0,5-1,0.
В таблице приведены составы сырьевой смеси для производства керамзита.
Таблица
Состав №
Компоненты
Глина кирпичная
Вода
Торфяная крошка фракции 2-3 мм
Соляровое масло
1
76,0
22,0
1,0
1.0
2
70.5
26,0
3.0
0.5
2
2
3
2
3
3
В составе сырьевой смеси используют любые кирпичные глины, например глину Мало-Ступкинского месторождения, характеризующуюся следующим химическим составом, мас.%: SiO 52,0-75,1; AlO 12,67-21,94; FeO 2,7-6,44; СаО 1,76-7,07; MgO 1,08-5,42; SO 0,87; п.п.п. 3,01-4,2.
Компоненты дозируют в требуемых количествах и смешивают. Из полученной сырьевой смеси формуют гранулы (фракция 20-40 мм), которые сушат и обжигают при температуре 950-970°C.
Источники информации
1. SU 628129, C04B 14/12, 1978.